(57)【要約】【課題】アルミニウム合金製基板を用いた色素増感太陽電池について、電池性能と電解質溶液に対する耐食性に優れた電極基板を提供する。【解決手段】  アルミニウム合金板と、前記アルミニウム合金板上に形成されたリン酸クロメート皮膜とを備え、前記アルミニウム合金板は、Ｍｇを１．０〜８．０ｍａｓｓ％（以下、％と記す。）を含有し、Ｃｕ、Ｓｉ、Ｆｅ、Ｍｎの含有量はいずれも０．０５％未満であり、残部がＡｌ及び不可避的不純物からなり、前記アルミニウム合金板の表面上の最大径３μｍ以上の金属間化合物の分布量が２０個／ｍｍ２未満であり、前記リン酸クロメート皮膜は、金属Ｃｒに換算して５ｍｇ／ｍ２以上の付着量で形成されている、色素増感太陽電池用電極材である。【選択図】なし【特許請求の範囲】
【請求項１】
アルミニウム合金板と、前記アルミニウム合金板上に形成されたリン酸クロメート皮膜とを備え、
前記アルミニウム合金板は、Ｍｇを１．０〜８．０ｍａｓｓ％（以下、％と記す。）を含有し、Ｃｕ、Ｓｉ、Ｆｅ、Ｍｎの含有量はいずれも０．０５％未満であり、残部がＡｌ及び不可避的不純物からなり、前記アルミニウム合金板の表面上の最大径３μｍ以上の金属間化合物の分布量が２０個／ｍｍ２未満であり、
前記リン酸クロメート皮膜は、金属Ｃｒに換算して５ｍｇ／ｍ２以上の付着量で形成されている、色素増感太陽電池用電極材。
【請求項２】
前記リン酸クロメート皮膜の付着量は、５０ｍｇ／ｍ２以下である、請求項１に記載の色素増感太陽電池用電極材。
【請求項３】
前記リン酸クロメート皮膜上に形成された酸化物半導体多孔質膜をさらに備え、
前記リン酸クロメート皮膜と酸化物半導体多孔質膜にＭｇが拡散している、請求項１又は２に記載の色素増感太陽電池用電極材。
【請求項４】
請求項３に記載の電極材と、この電極材に吸着された色素とを備える、色素増感太陽電池。
【発明の詳細な説明】
【技術分野】
【０００１】
本発明は、色素増感太陽電池電極材用電極材及びこれを用いた色素増感太陽電池に関する。
【背景技術】
【０００２】
現在最も広く用いられているシリコン系の太陽電池と異なり、グレッツエル型に代表される色素増感太陽電池は、有機色素を用いて光起電力を得る。その構成および光起電力発生のメカニズムについて説明する。まず、透明なガラスあるいは樹脂フィルム等の透明基板１に透明導電膜２（酸化インジウムスズ（Indium Tin Oxide＝ＩＴＯ）膜等）を形成し、その上に二酸化チタン等の金属酸化物半導体粒子３ａを設ける。次に、この金属酸化物半導体粒子３ａを焼成し、その表面に色素４を吸着させたものが光電変換層３ｂである。光電変換層３ｂは多孔質の性状を有する。これら、透明基板１と透明導電膜２と光電変換層３ｂとをあわせて負極構造体３ｃとする。この負極構造体３ｃは、電解質溶液５を間に挟んで正極と対向し電池を形成する。便宜的に、以降はこの正極を「対極」と称する。負極構造体３ｃ側から光９を照射すると、色素４が励起され、励起された電子は金属酸化物半導体粒子３ａから透明導電膜２および透明基板１に伝わり、電池の外に出て対極８を通じて電解質溶液５中のヨウ素イオンによって運ばれ、色素４に戻る。以上のような過程により、色素増感太陽電池は光照射により光起電力を発生する。
【０００３】
上記の色素増感太陽電池は、基本的な色素増感太陽電池の構造（タイプＩとする）である。一方、光電変換層３ｂをアルミニウム合金製基板６の上に形成し、光９を正極８側から受け、電解質５を透過した光９により発電するもの（タイプＩＩとする）がある。タイプＩＩの電池の場合、負極構造体３ｃにアルミニウム合金等の安価な素材を使用し、低コストで製造することが可能で、量産効率が高いとされる。
【０００４】
タイプＩＩの色素増感太陽電池（以下、タイプＩＩの電池とする。）は、光電変換層３ｂがアルミニウム合金製基板６の上に積層された構造をしている。太陽電池として機能するためには光電変換層３ｂとアルミニウム合金製基板６の間の電子の移動をスムーズにするため、それら光電変換層３ｂとアルミニウム合金製基板６とが密着している必要がある。
【０００５】
さらに、色素増感太陽電池は電解液として、３−メトキシプロピオニトリルにヨウ化リチウム、ヨウ素を溶解した溶液が使用されている。そのため、タイプＩＩの電池の場合、アルミニウム合金製基板６は前記環境に長期間曝されるため、ヨウ化物イオンにより腐食発生の懸念がある。
【０００６】
アルミニウム合金製基板６の腐食を防ぐため、タイプＩＩの電池の場合、光電変換層３ｂとアルミニウム合金製基板６の間に化成処理皮膜を設けるとともに、整流作用の向上を実現する技術が開示されている（特許文献１）。また、アルミニウム合金製基板６の含有成分を規定することにより、耐食性と強度とを向上する技術が開示されている（特許文献２）。しかしながら、これら個別の技術では、色素増感型太陽電池用のアルミニウム合金製基板の電池性能と耐食性とを高いレベルで両立させることは難しかった。
【先行技術文献】
【特許文献】
【０００７】
【特許文献１】特開２００８−０５３０２４
【特許文献２】特開２００９−３０２０１８
【発明の概要】
【発明が解決しようとする課題】
【０００８】
本発明はこのような事情に鑑みてなされたものであり、高い光電変換効率及び耐食性を有する色素増感太陽電池を製造可能な電極材、及びこれを用いた色素増感太陽電池を提供するものである。
【課題を解決するための手段】
【０００９】
本発明によれば、アルミニウム合金板と、前記アルミニウム合金板上に形成されたリン酸クロメート皮膜とを備え、前記アルミニウム合金板は、Ｍｇを１．０〜８．０ｍａｓｓ％（以下、％と記す。）を含有し、Ｃｕ、Ｓｉ、Ｆｅ、Ｍｎの含有量はいずれも０．０５％未満であり、残部がＡｌ及び不可避的不純物からなり、前記アルミニウム合金板の表面上の最大径３μｍ以上の金属間化合物の分布量が２０個／ｍｍ２未満であり、前記リン酸クロメート皮膜は、金属Ｃｒに換算して５ｍｇ／ｍ２以上の付着量で形成されている、色素増感太陽電池用電極材が提供される。
【００１０】
本発明者は、色素増感太陽電池の光電変換効率と耐食性を向上させるべく鋭意検討を行ったところ、まず、アルミニウム合金板に含有されるＭｇの含有量が光電変換効率と大きく相関しており、Ｍｇ含有量１．０％未満の場合には光電変換効率が非常に低くなってしまうことが分かった。このような現象が起こる理由は必ずしも明らかになっていないが、リン酸クロメート皮膜上に形成される酸化物半導体多孔質膜からアルミニウム合金板への電子移動がＭｇによって促進されているためではないかと推測している。
【００１１】
また、さらに検討を進めると、Ｍｇ含有量が１．０％以上の場合でも、リン酸クロメート皮膜の付着量が５ｍｇ／ｍ２未満の場合には、光電変換効率が低くなってしまうことが分かった。つまり、Ｍｇ含有量が１．０％以上であり且つリン酸クロメート皮膜の付着量が５ｍｇ／ｍ２以上の場合に、これらの相乗効果によって光電変換効率が向上することが分かった。
【００１２】
さらに、耐食性に関して検討を進めたところ、単純にリン酸クロメート皮膜の付着量を増やしただけでは、耐食性は十分に向上しないことが分かった。そして、最大径が３μｍ以上の金属間化合物の数を２０個／ｍ２未満にすること、及びＣｕ、Ｓｉ、Ｆｅ、Ｍｎの含有量をそれぞれ０．０５％未満にすることの両方が耐食性を向上させるには必須であることが分かり、本発明の完成に到った。
【００１３】
リン酸クロメート皮膜の付着量は、５０ｍｇ／ｍ２以下であることが好ましい。付着量を５０ｍｇ／ｍ２よりも多くしても、さらなる特性向上は見られないので、付着量を５０ｍｇ／ｍ２より多くすることは単にコスト増大につながる。
【００１４】
好ましくは、前記リン酸クロメート皮膜上に形成された酸化物半導体多孔質膜をさらに備え、前記リン酸クロメート皮膜と酸化物半導体多孔質膜にＭｇが拡散している。酸化物半導体多孔質膜は、酸化物半導体微粒子のペーストを塗布して焼成することによって形成可能であるが、この焼成の際にアルミニウム合金板からリン酸クロメート皮膜と酸化物半導体多孔質膜にＭｇが拡散する。このＭｇが光電変換効率向上に寄与していると考えられる。
【００１５】
好ましくは、上記電極材と、この電極材に吸着された色素とを備える、色素増感太陽電池が提供される。上記電極材を用いれば、光電変換効率と耐食性に優れた色素増感太陽電池が得られる。
【発明の効果】
【００１６】
本発明によれば、電池性能及びヨウ化物イオンを含む電解溶液中での耐食性に優れた電極材を得ることができ、色素増感太陽電池に使用した場合、変換効率と製品寿命とを格段に向上することが可能である。
【図面の簡単な説明】
【００１７】
【図１】従来の色素増感太陽電池の概略構造（金属基板を使用しないタイプ＝タイプＩ）
【図２】本発明の色素増感太陽電池の概略構造（光電変換層をアルミニウム基板の上に形成したタイプ＝タイプＩＩ）
【図３】本発明のサンプル２（左）およびサンプル１６（右）のアルミニウム合金の金属間化合物の分布
【図４】本発明の色素増感太陽電池の電極断面のＴＥＭ−ＥＤＳ分析像
【発明を実施するための最良の形態】
【００１８】
本発明で用いるアルミニウム合金の成分元素、リン酸クロメート皮膜、酸化物半導体多孔質膜および金属間化合物について説明する。
【００１９】
Ｍｇ：
Ｍｇはアルミニウム合金の強度の向上に有効な元素である。さらに重要な作用としては、酸化物半導体(例：ＴｉＯ２)多孔質膜を形成する際の焼成時に、Ｍｇがアルミニウム合金表面からリン酸クロメート皮膜を経て該酸化物半導体多孔質膜まで拡散し、酸化物半導体多孔質膜からアルミニウム合金への電子移動をスムーズにすることである（図４を参照）。
Ｍｇの添加量は１．０％以上であり、好ましくは３．０％以上である。Ｍｇの添加量が少なすぎると、Ｍｇ添加の効果が十分に得られない。Ｍｇの添加量は８．０％以下であり、好ましくは６．０％以下である。Ｍｇの添加量が多すぎると熱間圧延時に割れが生じやすく、強度が高く、可撓性が低下するためフレキシブル型の電池として使いにくく好ましくない。
【００２０】
Ｓｉ：
ＳｉはＡｌ合金中において固溶又はＭｇ−Ｓｉ系の金属間化合物を形成する。ヨウ素含有電解液環境においては、この化合物がヨウ素イオン（Ｉ−）による腐食の起点となる。そのため、腐食を抑制できる含有量を０．０５％未満と規定した。
【００２１】
Ｆｅ：
ＦｅはＡｌ合金中において固溶又はＡｌ−Ｆｅ系の金属間化合物を形成する。ヨウ素含有電解液環境においては、前記同様にこの化合物がヨウ素イオン（Ｉ−）による腐食の起点となるため、腐食を抑制できる含有量を０．０５％未満と規定した。
【００２２】
Ｃｕ：
ＣｕはＡｌ合金中において固溶又はＡｌ−Ｃｕ系の化合物を形成する。ヨウ素含有電解液環境においては、前記同様にこの化合物がヨウ素イオン（Ｉ−）による腐食の起点となるため、腐食を抑制できる含有量を０．０５％未満と規定した。
【００２３】
Ｍｎ：
ＭｎはＡｌ合金中において固溶又はＡｌ−Ｍｎ系の金属間化合物を形成する。ヨウ素含有電解液環境においては、前記同様にこの化合物がヨウ素イオン（Ｉ−）による腐食の起点となるため、腐食を抑制できる含有量を０．０５％未満と規定した。
【００２４】
リン酸クロメート皮膜：
本発明で用いるリン酸クロメート皮膜は特に限定されるものではなく、常法に従って脱脂、洗浄、化成処理、洗浄、乾燥の工程を経てリン酸塩を含むクロム酸水溶液で化学的に皮膜を生成すればよく、製造方法もスプレー式、塗布式の限定はしない。リン酸クロメート皮膜の付着量は、金属Ｃｒに換算して５ｍｇ／ｍ２以上であり、好ましくは１０ｍｇ／ｍ２以上である。付着量が少なすぎると整流作用が不十分で電池性能が劣り、耐食性も不足する。リン酸クロメート皮膜の付着量は、好ましくは５０ｍｇ／ｍ２以下であり、好ましくは３０ｍｇ／ｍ２以下である。付着量が多すぎると整流作用が飽和し、リン酸クロメート処理時間も長く不経済である。リン酸クロメート皮膜の付着量は、処理時間によって変化させることができる。
【００２５】
酸化物半導体多孔質皮膜：
紫外光を吸収する酸化物半導体（n型）の多孔質皮膜であり、主に酸化チタンが用いられる。その他、酸化亜鉛、酸化スズ等を用いることができる。通常、可視光を吸収できるようにするため無機系および有機系の様々な色素を付着させて使用する。本発明では、特に限定することなく前記の性質を有する酸化物半導体および色素を用いることができる。
【００２６】
金属間化合物：
アルミニウム合金板の表面に分布する金属間化合物は腐食の起点となり、その耐食性を劣化させうる。本発明者らの検討の結果、最大径３μｍ以上の金属間化合物が２０個／ｍｍ２以上分布する場合に耐食性が顕著に劣化することを見出した。したがって、アルミニウム合金板上の最大径３μｍ以上の金属間化合物の分布量を２０個／ｍｍ２未満に規定した。さらに好ましくは、１５個／ｍｍ２未満である。なお、「最大径」とは、金属間化合物の外接円の直径を意味する。金属間化合物の数密度は、Ｆｅ，Ｓｉ等の固溶しにくい元素の添加によって変化しうる。
【実施例】
【００２７】
（サンプル１）  Ｍｇを１．０％、Ｓｉ、Ｆｅ、Ｃｕ、Ｍｎをそれぞれ０．０２％以下を目標に配合し、溶湯から半連続鋳造法により厚さ５００ｍｍの鋳塊を得、上下面を１０ｍｍ面削した。次いで、鋳塊に５３０℃×３時間の均質化処理を施し、開始温度５３０℃の熱間圧延を、板厚が３ｍｍになるまで施した後、冷間圧延及び温度３３０℃で中間焼鈍を施し、０．３０ｍｍ厚の圧延板を得た。発光分析によりＡｌ合金圧延板の化学組成を調べ、結果を表１に示した。
このＡｌ合金圧延板にアルカリ脱脂および水洗処理を常法により施し、次いでスプレー法によりリン酸クロメート処理皮膜を設けた。アルカリ脱脂液としては、「ＥＣ−３７０（日本ペイント製）」の濃度１．０％水溶液を用いた。処理条件として、温度６５℃、スプレー圧１．５ｋｇｆ／ｃｍ２を用いた。リン酸クロメート処理液としては、「アルサーフ４０８／４８（日本ペイント製）」を用い、アルサーフ４０８の濃度を２．０ｍａｓｓ％として（溶媒は水）、アルサーフ４８にてフッ酸濃度を調整した。処理条件として、温度４０℃、スプレー圧１．５ｋｇｆ／ｃｍ２を用いた。Ｃｒの付着量は蛍光Ｘ線分光分析によって測定し、検量線を用いて２０ｍｇ/ｍ２目標で作製した。
（サンプル２）  Ｍｇ含有量＝５．０％目標とし、それ以外はサンプル１と同等とした。
（サンプル３）  Ｍｇ含有量＝８．０％目標とし、それ以外はサンプル１と同等とした。
（サンプル４）  Ｓｉ含有量＝０．０４％目標とし、それ以外はサンプル２と同等とした。
（サンプル５）  Ｆｅ含有量＝０．０４％目標とし、それ以外はサンプル２と同等とした。
（サンプル６）  Ｃｕ含有量＝０．０４％目標とし、それ以外はサンプル２と同等とした。
（サンプル７）  Ｍｎ含有量＝０．０４％目標とし、それ以外はサンプル２と同等とした。
（サンプル８）  Ｃｒ付着量＝５ｍｇ/ｍ２目標とし、それ以外はサンプル２と同等とした。
（サンプル９）  Ｃｒ付着量＝３０ｍｇ/ｍ２目標とし、それ以外はサンプル２と同等とした。
（サンプル１０）  Ｃｒ付着量＝５０ｍｇ/ｍ２目標とし、それ以外はサンプル２と同等とした。
【００２８】
（サンプル１１）  Ｍｇ含有量＝０．０％目標とし、それ以外はサンプル１と同等とした。
（サンプル１２）  Ｍｇ含有量＝０．５％目標とし、それ以外はサンプル１と同等とした。
（サンプル１３）  Ｍｇ含有量＝９．０％目標とし、それ以外はサンプル１と同等とした。
（サンプル１４）  Ｓｉ含有量＝０．０５％目標とし、それ以外はサンプル２と同等とした。
（サンプル１５）  Ｆｅ含有量＝０．０５％目標とし、それ以外はサンプル２と同等とした。
（サンプル１６）  Ｃｕ含有量＝０．０５％目標とし、それ以外はサンプル２と同等とした。
（サンプル１７）  Ｍｎ含有量＝０．０５％目標とし、それ以外はサンプル２と同等とした。
（サンプル１８）  Ｃｒ付着量＝０ｍｇ/ｍ２、すなわちリン酸クロメート皮膜なしとし、それ以外はサンプル２と同等とした。
（サンプル１９）  Ｃｒ付着量＝３ｍｇ/ｍ２目標とし、それ以外はサンプル２と同等とした。
（サンプル２０）  Ｃｒ付着量＝５５ｍｇ/ｍ２目標とし、それ以外はサンプル２と同等とした。
（サンプル２１）  Ｓｉ、Ｆｅ、Ｃｕ、Ｍｎ含有量＝０．０４％目標とし、それ以外はサンプル２と同等とした。
【００２９】
（金属間化合物の分布量）
アルミニウム合金板の表面を鏡面研磨した試片について、任意の１０か所をＳＥＭで観察し、得られた反射電子像より金属間化合物の大きさと数量を計測した。Ａｌ−Ｆｅ系、Ｍｇ−Ｓｉ系などの金属間化合物のうち最大径３μｍ以上のものの総数を単位面積あたりで算出した。サンプル２（左）及びサンプル１６（右）についての画像を図３に示す。サンプル１６は、金属間化合物の分布量がサンプル２よりもかなり多いことが分かる。
【００３０】
（耐食性試験）
本発明のＡｌ合金板より２ｃｍ×５ｃｍの試片を切り出し、電解液を注入できる空隙を設けた上で導電性ガラスを貼り合わせた。色素増感太陽電池の電解液を模擬した試験溶液として、濃度が０．５ｍｏｌ／Ｌのヨウ化リチウムと、０．０５ｍｏｌ／Ｌのヨウ素とを含む３−メトキシプロピオニトリル溶液に４-ターシャリーブチルピリジンを添加した溶液を用いた。電解液を注入後、注入口を閉じて完全に密閉した。これを８５℃に保持した恒温槽に保管し、腐食発生の有無を目視にて確認した。
【００３１】
（色素増感太陽電池の製作と電池特性の測定）
チタンイソプロポキシドを２ｍｏｌ/Lになるように、有機溶剤ブタノールで希釈したチタンアルコキシド溶液を調整し、チタンアルコキシド溶液１００重量部と、二酸化チタン微粒子（構成粒子径は、１５〜３５０ｎｍの汎用チタニア粒子）２０重量部を混合して二酸化チタン微粒子ペーストを調整した。
本発明のＡｌ合金板（厚み０．３０ｍｍ）の上に、上記調整した二酸化チタンのペーストを塗布し、４００℃で３０分焼成し、酸化物半導体多孔質膜を形成した。その後、純度９９．５％のエタノールに分散させたルテニウム錯体色素[Ｒｕ(ｄｃｂｐｙ)２(ＮＣＳ)２]・２Ｈ２Ｏからなる色素溶液中に１８時間漬浸させ、負極を得た。得られた負極の断面のＴＥＭ−ＥＤＳ分析像を図４に示す。図４に参照すると、Ａｌ合金中のＭｇがリン酸クロメート皮膜、酸化物半導体多孔質膜に拡散していることが分かる。
以上のようにして得られた負極と、前記の電解液と、白金を蒸着したＩＴＯ/ＰＥＴフィルムで構成される正極とで構成される色素増感型太陽電池を作製した。常法に従い電池の変換効率を求めた。その結果を表１に示す。
【００３２】
【表１】
2013149424.tif 000002
【００３３】
サンプル１〜１０は、組成と金属間化合物量とリン酸クロメート皮膜が適切であるため、耐食性と電池特性とに優れていた。例えば、サンプル３の電池の変換効率を測定したところ、測定面積１ｃｍ２で優れた変換効率＝１．８３％が得られた。
【００３４】
サンプル１１〜１２は、Ｍｇ含有量が少なすぎるため、ＴｉＯ２からアルミニウム合金への電子移動がスムーズに行われず、結果として変換効率も低くなった。
【００３５】
サンプル１３は、Ｍｇ含有量が多すぎるため、圧延性に劣っていた。
【００３６】
サンプル１４〜１５は、ＳｉまたはＦｅ含有量が多すぎ、また金属間化合物の分布量が多すぎるため、耐食性に劣っていた。
【００３７】
サンプル１６〜１７は、ＣｕまたはＭｎ含有量が多すぎるため、耐食性に劣っていた。
【００３８】
サンプル１８〜１９は、リン酸クロメート皮膜の付着量が少なすぎるため、耐食性に劣っていた。さらに、整流作用の不足により変換効率も劣っていた。
【００３９】
サンプル２０は、リン酸クロメート皮膜の付着量が大きすぎるため、耐食性に優れるものの、変換効率は飽和していた。
【００４０】
サンプル２１は、金属間化合物の分布量が多すぎるため、耐食性に劣っていた。
【産業上の利用可能性】
【００４１】
本発明に係る色素増感太陽電池の電極材用アルミニウム合金板は基板表層にＭｇが濃縮することと、リン酸クロメート皮膜が生成されているため電池性能が向上し、また有機溶媒中のヨウ化物イオンに対して高耐食性を示す。その結果、本発明に係るアルミニウム合金板を電極材として用いた色素増感太陽電池は電池特性が良好となり、工業上顕著な効果を奏するものである。
【符号の説明】
【００４２】
1：透明基板
2：透明導電膜
3a：金属酸化物半導体粒子
3b：光電変換層
3c：負極構造体
4：増感色素
5：電解質
6：アルミニウム合金製基板
8：正極
9：光
10：導電層
【図１】
2013149424.tif 000003
【図２】
2013149424.tif 000004
【図３】
2013149424.tif 000005
【図４】
2013149424.tif 000006